(57)【要約】【課題】樹脂系塗料層を缶外面相当側に持つ金属帯でも不具合なく、しごき加工ができる成形性に優れた塗装缶用金属帯の加工方法を提供する。【解決手段】缶用金属帯の缶外面相当側にインナーワックスを含有する塗料を塗布された金属帯を多段製缶加工するに際し、ｎ段目の金型での板厚減少率Ｒを、Ｒ≦（ｎ−１）×１０＋５０（％）とすることを特徴とする成形性に優れた塗装缶用金属帯の加工方法。なお、金属帯としては、鋼板あるいはアルミニウムまたはアルミニウム合金の金属帯とすることが望ましい。【選択図】        図１
2004154781.tif 000002
【特許請求の範囲】
【請求項１】
缶用金属帯の缶外面相当側にインナーワックスを含有する塗料を塗布された金属帯を多段製缶加工するに際し、ｎ段目の金型での板厚減少率Ｒを、Ｒ≦（ｎ−１）×１０＋５０（％）とすることを特徴とする成形性に優れた塗装缶用金属帯の加工方法。
【請求項２】
缶用金属帯の缶外面相当側にインナーワックスと塗装乾燥質量比で２０％以上の固形分を含有する塗料を塗布された金属帯を多段製缶加工するに際し、ｎ段目の金型での板厚減少率Ｒを、Ｒ≦（ｎ−１）×１０＋５０（％）とすることを特徴とする成形性に優れた塗装缶用金属帯の加工方法。
【請求項３】
塗料中の固形分がアルミニウムまたはアルミニウム合金の金属フィラーであることを特徴とする請求項２に記載の成形性に優れた塗装缶用金属帯の加工方法。
【請求項４】
金属帯がアルミニウムまたはアルミニウム合金であることを特徴とする請求項１〜３記載の成形性に優れた塗装缶用金属帯の加工方法。
【請求項５】
金属帯が鋼板であることを特徴とする請求項１〜３記載の成形性に優れた塗装缶用金属帯の加工方法。
【発明の詳細な説明】
【０００１】
【発明の属する技術分野】
本発明は、缶外面相当側にインナーワックスを含有する塗料を塗布された缶用金属帯の多段の製缶加工方法に関するものである。
【０００２】
【従来の技術】
従来、飲料用金属容器においては、低コストで量産が容易なことから絞り加工やしごき加工缶が幅広く使用されている。これらの缶を製造する方法としては、一般に加工性確保の観点から錫めっき鋼板やアルミ板をその表面に潤滑剤を付与しつつ加工を行う方法が一般的である。しかしながら外面錆防止と内面耐食性確保のため、しごき成形後に塗装被覆する必要があり、成形後に缶単位で潤滑剤をアルカリ等の洗剤で水洗除去し、化成処理後に塗装するといった生産性の低い工程を経由せねばならないという問題があった。
【０００３】
かかる缶工程の低生産性工程を省略し、生産性を改善する技術として、例えば特許文献１に開示された加工前に予め金属帯両面に樹脂フィルムをラミネートする方法か、もしくは樹脂系塗料で塗装する方法が提唱されてきた。
上記の方法のうち、樹脂系塗料で塗布するに際しては、塗料中に潤滑剤としてインナーワックスを添加するなど、塗装後の加工性を確保するために工夫がなされてきた。しかしながら、絞り加工やしごき加工は一般に多段加工であり、塗料自体の延性も限られているために、その加工率配分が適正でなければ、缶体が破断する、または表面にカジリと称する疵が発生するといった不具合が生じることが多く、これまで上記方法による金属缶の大量生産は実施されていなかった。
【０００４】
【引用文献】
（ａ）特許文献１（特開平１０−４６１０１号公報）
【０００５】
【発明が解決しようとする課題】
本発明は、上記の従来技術の欠点を改善し、樹脂系塗料層を缶外面相当側に持つ金属帯でも不具合なくしごき加工ができる方法を提供するものである。
【０００６】
【課題を解決するための手段】
本発明者らは、上記の課題を解決するために、多段加工に際しての板厚減少率配分を適正化することで、多段の絞り加工やしごき加工にも十分に耐えることを知見し、本発明を完成した。
その要旨とするところは、
（１）缶用金属帯の缶外面相当側にインナーワックスを含有する塗料を塗布された金属帯を多段製缶加工するに際し、ｎ段目の金型での板厚減少率Ｒを、Ｒ≦（ｎ−１）×１０＋５０（％）とすることを特徴とする成形性に優れた塗装缶用金属帯の加工方法。
【０００７】
（２）缶用金属帯の缶外面相当側にインナーワックスと塗装乾燥質量比で２０％以上の固形分を含有する塗料を塗布された金属帯を多段製缶加工するに際し、ｎ段目の金型での板厚減少率Ｒを、Ｒ≦（ｎ−１）×１０＋５０（％）とすることを特徴とする成形性に優れた塗装缶用金属帯の加工方法。
（３）塗料中の固形分がアルミニウムまたはアルミニウム合金の金属フィラーであることを特徴とする前記（２）に記載の成形性に優れた塗装缶用金属帯の加工方法。
（４）金属帯がアルミニウムまたはアルミニウム合金であることを特徴とする前記（１）〜（３）記載の成形性に優れた塗装缶用金属帯の加工方法。
（５）金属帯が鋼板であることを特徴とする前記（１）〜（３）記載の成形性に優れた塗装缶用金属帯の加工方法にある。
【０００８】
【発明の実施の形態】
以下、本発明について、しごき加工の場合を例として説明する。
まず、本発明の金属帯について説明する。図１は、本発明に係わる金属帯の表面断面構造を示す図である。この図のように、母材となる金属帯１には必要に応じて各種のメッキや表面処理された表面処理層２が施され、製缶加工後に缶の外面側となる面には塗料３、内面側となる面には塗料もしくはラミネートフィルム４を有する構造となっている。
【０００９】
次に、本発明の最大の特徴である、製缶加工条件について説明する。
本発明では、ｎ段目の金型での板厚減少率Ｒを、Ｒ≦（ｎ−１）×１０＋５０（％）と規定する。なお、板厚減少率Ｒとは、ｎ段目での絞り、もしくはしごき加工後の板厚（ｔ２）と、全く加工を受けていない初期板厚（ｔ１）との減少比率を表したものであり、Ｒ＝（ｔ１−ｔ２）／ｔ１×１００（％）で定義される。
【００１０】
板厚減少率の配分をこのように規定すると良好な加工性が得られる理由については定かではないが、金型と金属帯の間の潤滑剤として作用する塗料の効果が、このような加工配分の場合に最も発揮されるのではないかと考えられる。
なお、塗料中に金属フィラー、例えばアルミあるいはアルミ合金フィラーを含有させて、金属帯の缶外面の色調等を制御する場合があるが、その場合には、本発明の効果は特に顕著に発揮される。この理由も定かではないが、延性に乏しく潤滑効果が弱い金属フィラーを含む塗料は特に、板厚減少率配分を適正化して無理のないメタルフローとしなければ加工が困難になるためではないかと推定している。また、本発明は金属帯一般について適用できる技術であるが、金属帯としては、加工性、コスト等の観点からアルミニウム、アルミニウム合金、鋼の板とすることが望ましい。
【００１１】
【実施例】
表１に示すフィラーやインナーワックスを含有した鋼板を表１に示す加工率配分で製缶した。その結果を併せて表１に示す。
【００１２】
【表１】
2004154781.tif 000003
【００１３】
【発明の効果】
以上述べたように、本発明により樹脂系塗料層を缶外面相当側に持つ金属帯でも不具合なく、しごき加工ができる成形性に優れた塗装缶用金属帯を得ることが出来る。
【図面の簡単な説明】
【図１】本発明の対象である金属帯の１例の断面を示す図である。
【符号の説明】
１  金属帯
２  表面処理層
３  塗料
４  塗料またはラミネートフィルム
【図１】
2004154781.tif 000004